(57)【要約】  本発明により、嫌気硬化性組成物、ならびにその製造方法および使用方法が提供される。これらの組成物は、特に油性面上で優れた接着性をもたらす。【特許請求の範囲】
【請求項１】
少なくとも１種の（メタ）アクリレート成分と、
嫌気性硬化システムと、
生分解性油性可塑剤と
を含む嫌気硬化性組成物。
【請求項２】
前記生分解性油性可塑剤は大豆油成分を含む、請求項１に記載の組成物。
【請求項３】
前記生分解性油性可塑剤は大豆油のアルキルエステルである、請求項１に記載の組成物。
【請求項４】
前記（メタ）アクリレートモノマーは、Ｈ２Ｃ＝Ｃ（Ｇ）ＣＯ２Ｒ１
［式中、ＧはＨ、ハロゲンおよび炭素数が１〜約４のアルキルからなる群から選択されるメンバーであり、Ｒ１は、炭素数が１〜約１６のアルキル、シクロアルキル、アルケニル、シクロアルケニル、アルカリールおよびアリール基からなる群から選択されるメンバーであり、シラン、ケイ素、酸素、ハロゲン、カルボニル、ヒドロキシル、エステル、カルボン酸、尿素、ウレタン、カルバメート、アミン、アミド、硫黄、スルホネートおよびスルホンからなる群から選択されるメンバーで置換または遮断されているまたはされていない］によって表される前記（メタ）アクリレート成分からなる群から選択される、請求項１に記載の組成物。
【請求項５】
前記（メタ）アクリレート成分は、シリコーン（メタ）アクリレート、ポリエチレングリコールジ（メタ）アクリレート、ビスフェノール−Ａ−（メタ）アクリレート、エトキシ化ビスフェノール−Ａ−（メタ）アクリレート、ビスフェノール−Ｆ−（メタ）アクリレート、エトキシ化ビスフェノール−Ｆ−（メタ）アクリレート、テトラヒドロフラン（メタ）アクリレートおよびジ（メタ）アクリレート、ヒドロキシプロピル（メタ）アクリレート、ヘキサンジオールジ（メタ）アクリレート、ならびにトリメチロールプロパントリ（メタ）アクリレートからなる群から選択されるメンバーである、請求項１に記載の組成物。
【請求項６】
前記生分解性油性可塑剤は、全組成物の約１．０重量パーセント〜約４０．０重量パーセントの量で存在する、請求項１に記載の組成物。
【請求項７】
前記（メタ）アクリレート成分は、全組成物の約５０重量パーセント〜約９０重量パーセントの量で存在する、請求項１に記載の組成物。
【請求項８】
増粘剤、着色剤、キレート剤、希釈剤およびこれらの組合せからなる群から選択される材料をさらに含む、請求項１に記載の組成物。
【請求項９】
全組成物の約５０重量パーセント〜約９０重量パーセントの量の（メタ）アクリレート成分と、
嫌気性硬化システムと、
全組成物の約１．０重量パーセント〜約４０．０重量パーセントの量の生分解性油性可塑剤と
を含む嫌気性組成物。
【請求項１０】
前記嫌気性硬化システムは、全組成物の０．１重量パーセント〜約５重量パーセントの量の硬化開始剤と、全組成物の約０．１重量パーセント〜約５重量パーセントの量の硬化促進剤とを含む、請求項９に記載の組成物。
【請求項１１】
前記大豆油成分は、大豆油のアルキルエステルを含む、請求項９に記載の組成物。
【請求項１２】
前記大豆油成分は、大豆油のメチルエステルである、請求項９に記載の組成物。
【請求項１３】
前記大豆油のメチルエステルは、全組成物の約１重量パーセント〜約１５重量パーセントの量で存在する、請求項１２に記載の組成物。
【請求項１４】
請求項９に記載の嫌気性組成物からの硬化組成物。
【請求項１５】
油性ナット／ボルトアセンブリ上における２４時間後の前記硬化組成物の破壊強度は、約８０〜約１８０インチ−ポンドである、請求項１４に記載の硬化組成物。
【請求項１６】
油性ナット／ボルトアセンブリ上における２４時間後の前記硬化組成物の優性強度は、約２５〜約８０インチ−ポンドである、請求項１４に記載の硬化組成物。
【請求項１７】
増粘剤、着色剤、キレート剤、希釈剤およびこれらの組合せからなる群から選択される材料をさらに含む、請求項１に記載の組成物。
【請求項１８】
少なくとも１種の（メタ）アクリレート成分および硬化システムを含む組成物を形成するステップと、
前記組成物を、全組成物の１．０〜約４０．０重量パーセントの量の生分解性油性可塑剤と組み合わせるステップと
を含む、接着剤組成物を調製する方法。
【請求項１９】
前記生分解性油性可塑剤は大豆油のアルキルエステルである、請求項１８に記載の方法。
【請求項２０】
油性面を接着する方法であって、
少なくとも１種の（メタ）アクリレート成分、
硬化システム、および
生分解性油性可塑剤
を含む接着剤組成物を用意するステップと、
基板の油性面に組成物を塗布するステップと、
前記基板を別の基板と対にするステップと、
前記組成物を硬化させるステップと
を含む方法。
【請求項２１】
前記油性基板表面は、亜鉛、鋼、ステンレス鋼、カドミウムおよびこれらの組合せから選択される材料から構成される、請求項２０に記載の方法。
【請求項２２】
前記油性基板表面はナットまたはボルトである、請求項２０に記載の方法。
【請求項２３】
嫌気硬化性組成物を使用する方法であって、
（ａ）請求項１に従って嫌気硬化性組成物を用意するステップと、
（ｂ）それぞれが少なくとも１つの相補的表面を有する、２つまたはそれ以上の基板を用意するステップと、
（ｃ）前記基板の少なくとも１つの前記相補的表面に、前記嫌気硬化性組成物を塗布するステップと、
（ｄ）前記嫌気硬化性組成物が可能となる嫌気性環境が存在するように、前記嫌気硬化性組成物がその間に配置されるよう、前記基板の前記相補的表面を対にするステップとを含む方法。
【発明の詳細な説明】
【技術分野】
【０００１】
本発明は、嫌気硬化性組成物、ならびにその製造方法および使用方法を提供する。
【背景技術】
【０００２】
嫌気性接着剤組成物は一般的に周知である。たとえば、「嫌気性接着剤」、Ｈａｎｄｂｏｏｋ  ｏｆ  Ａｄｈｅｓｉｖｅ  Ｔｅｃｈｎｏｌｏｇｙ、２９、４６７−７９、Ａ．ＰｉｚｚｉおよびＫ．Ｌ．Ｍｉｔｔａｌ編、Ｍａｒｃｅｌ  Ｄｅｋｋｅｒ，Ｉｎｃ．、Ｎｅｗ  Ｙｏｒｋ（１９９４）、ならびにその中で引用されている参考文献を参照のこと。それら組成物の利用は多く、新たな用途が開発され続けている。
【０００３】
さらに、油性面上の接着が困難であることが周知である。たとえば、様々なボルトおよびナットを、使用中に緩みが生じることのないようロックするために嫌気性スレッドロッカー製品が広く使用されている。一般に、嫌気性スレッドロッカー製品は、優れた硬化速度を提供し、鉄類表面上で硬化後に所要のトルク強度をもたらす。しかしながら、ボルトおよびナットが鋼製で、かつ油分で覆われたままであると、たとえば、中強度嫌気性接着剤の硬化速度が低下することがあり、また硬化した嫌気性接着剤のトルク強度が最適ではないことがある。硬化速度およびトルク強度を向上させることができれば、商業的に大きく有利になるはずである。
【発明の概要】
【課題を解決するための手段】
【０００４】
一態様において、本発明は、
（ａ）少なくとも１種の（メタ）アクリレート成分と、
（ｂ）嫌気性硬化システムと、
（ｃ）生分解性油性可塑剤と
を含む嫌気硬化性組成物を提供する。
【０００５】
本発明は、別の態様において、嫌気硬化性組成物を使用する方法を提供する。ここで、この方法は、
少なくとも１種の（メタ）アクリレート成分と、嫌気性硬化システムと、生分解性油性可塑剤とを含む嫌気硬化性組成物を用意するステップと、
それぞれが少なくとも１つの相補的表面（ｃｏｍｐｌｉｍｅｎｔａｒｙ  ｓｕｒｆａｃｅ）を有する、２つまたはそれ以上の基板を用意するステップと、
基板の少なくとも１つの相補的表面に、嫌気硬化性組成物を塗布するステップと、
嫌気硬化性組成物が可能となる嫌気性環境が存在するように、嫌気硬化性組成物がその間に配置されるよう、基板の相補的表面を対にするステップと
を含む。
【０００６】
別の態様において、本発明は、油性面を接着する方法であって、
（ａ）
（ｉ）少なくとも１種の（メタ）アクリレート成分、
（ｉｉ）硬化システム、および
（ｉｉｉ）生分解性油性可塑剤
を含む接着剤組成物を用意するステップと、
（ｂ）基板の油性面に組成物を塗布するステップと、
（ｃ）前記基板を別の基板と対にするステップと、
（ｄ）前記組成物を硬化させるステップと
を含む、方法を提供する。
【発明を実施するための形態】
【０００７】
上述のように、本発明は、一態様において、
（ａ）少なくとも１種の（メタ）アクリレート成分と、
（ｂ）硬化システムと、
（ｃ）生分解性油性可塑剤と
を含む嫌気硬化性組成物を提供する。
【０００８】
本発明は、別の態様において、嫌気硬化性組成物を使用する方法を提供する。ここで、この方法は、
（ａ）少なくとも１種の（メタ）アクリレート成分、
（ｂ）硬化システム、および
（ｃ）生分解性油性可塑剤
を含む嫌気硬化性組成物を用意するステップと、
それぞれが少なくとも１つの相補的表面を有する、２つまたはそれ以上の基板を用意するステップと、
基板の少なくとも１つの相補的表面に、嫌気硬化性組成物を塗布するステップと、
嫌気硬化性組成物が可能となる嫌気性環境が存在するように、嫌気硬化性組成物がその間に配置されるよう、基板の相補的表面を対にするステップと
を含む。
【０００９】
本発明における（メタ）アクリレート成分としての使用に適している（メタ）アクリレートモノマーは、Ｈ２Ｃ＝Ｃ（Ｇ）ＣＯ２Ｒ１［式中、Ｇは水素、ハロゲンまたは炭素数が１〜約４のアルキル基でよく、Ｒ１は、炭素数が１〜約１６のアルキル、シクロアルキル、アルケニル、シクロアルケニル、アルカリール、アラルキルまたはアリール基から選択することができ、そのいずれかが任意に、場合によってはシラン、ケイ素、酸素、ハロゲン、カルボニル、ヒドロキシル、エステル、カルボン酸、尿素、ウレタン、カーボネート、アミン、アミド、硫黄、スルホネート、スルホン等で置換されていても、または遮断されていてもよい］によって表される材料など、多種多様な材料から選択することができる。
【００１０】
ビスフェノール−Ａのジグリシジルエーテルの、メタクリル酸および以下に示す構造に対応する（メタ）アクリレートエステルとの反応生成物など、他の（メタ）アクリレートモノマーを使用することもできる。
【００１１】
【化１】
2016512851.tif 000002
［式中、Ｒ４は、水素、炭素数が１〜約４のアルキル基、炭素数が１〜約４のヒドロキシルアルキル基］または
【００１２】
【化２】
2016512851.tif 000003
から選択することができ、
Ｒ５は、水素、ハロゲンおよび炭素数が１〜約４のアルキル基から選択することができ、
Ｒ６は、水素、ヒドロキシおよび
【００１３】
【化３】
2016512851.tif 000004
から選択することができ、
ｍは、少なくとも１の整数、たとえば、１〜約８またはそれ以上、たとえば、１〜約４であり、
ｖは、０または１であり、
ｎは、少なくとも１の整数、たとえば、１〜約２０またはそれ以上である。
【００１４】
ここで使用することができる、さらに他の（メタ）アクリレートモノマーとして、その開示全体が参照により本明細書中に明示的に援用される米国特許第５６０５９９９号（Ｃｈｕ）に教示され、特許請求されているモノマーなどのシリコーン（メタ）アクリレート部分（「ＳｉＭＡ」）が挙げられる。
【００１５】
もちろん、これらの（メタ）アクリレートモノマーの組合せを使用することもできる。
【００１６】
ここでの使用に適している、さらなる（メタ）アクリレートモノマーとして、多官能性（メタ）アクリレートモノマーが挙げられ、ポリエチレングリコールジ（メタ）アクリレート、テトラヒドロフラン（メタ）アクリレートおよびジ（メタ）アクリレート、ヒドロキシプロピル（メタ）アクリレート（「ＨＰＭＡ」）、ヘキサンジオールジ（メタ）アクリレート、トリメチロールプロパントリ（メタ）アクリレート（「ＴＭＰＴＭＡ」）、ジエチレングリコールジメタクリレート、トリエチレングリコールジメタクリレート（「ＴＲＩＥＧＭＡ」）、テトラエチレングリコールジメタクリレート、ジプロピレングリコールジメタクリレート、ジ−（ペンタメチレングリコール）ジメタクリレート、テトラエチレンジグリコールジアクリレート、ジグリセロールテトラメタクリレート、テトラメチレンジメタクリレート、エチレンジメタクリレート、ネオペンチルグリコールジアクリレート、トリメチロールプロパントリアクリレートのような二官能性または三官能性（メタ）アクリレート、またエトキシ化ビスフェノール−Ａ（メタ）アクリレート（「ＥＢＩＰＭＡ」）などのビスフェノール−Ａモノおよびジ（メタ）アクリレート、ならびにエトキシ化ビスフェノール−Ｆ（メタ）アクリレートなどのビスフェノール−Ｆモノおよびジ（メタ）アクリレートなどが挙げられるが、これらに限定されない。
【００１７】
もちろん、これらの（メタ）アクリレートモノマーの組合せを使用することもできる。
【００１８】
（メタ）アクリレート成分は、組成物の総重量に基づき、一般に全組成物の約１０〜約９０重量パーセント、好ましくは約５０〜約９０重量パーセント、典型的には約５５重量パーセント〜約８５重量パーセントを構成する。
【００１９】
硬化システムは、嫌気性硬化システム、光硬化システム、熱硬化システム、湿気硬化システムおよびこれらの適切な組合せからなる群から選択される。
【００２０】
本発明の方法および組成物において使用する硬化システムは、少なくとも１種の硬化開始剤および少なくとも１種の硬化促進剤を含む。
【００２１】
適切な硬化開始剤の例が、テトラメチルブチルヒドロペルオキシド、ｔｅｒｔ−アミルヒドロペルオキシド、テトラヒドロキノリン、メチルテトラヒドロキノリンなどのアルキル化テトラヒドロキノリンである。
【００２２】
適切な硬化促進剤の例が、たとえば、米国特許第６８３５７６２号（Ｋｌｅｍａｒｃｚｙｋ）、第６８９７２７７号（Ｋｌｅｍａｒｃｚｙｋ）および第６９５８３６８号（Ｋｌｅｍａｒｃｚｙｋ）に記載されている硬化促進剤である。
【００２３】
より具体的には、硬化システムの成分は、クメンヒドロペルオキシド、テトラメチルブチルヒドロペルオキシドおよび／またはｔｅｒｔ−アミルヒドロペルオキシド、テトラヒドロキノリンおよび／またはアルキル化テトラヒドロキノリンを、それぞれ実質的に酸素を欠いている条件にさらされた場合に嫌気性硬化を引き起こす効果的な量で含む。室温で２４時間の期間の嫌気性硬化により通常、硬化組成物の極限強さの約８０パーセントが実現される。
【００２４】
硬化システムの成分の効果的な量は、全組成物の０．１〜５．０重量パーセントの範囲にあるべきである。硬化開始剤および硬化促進剤のそれぞれは、全組成物の０．１重量パーセント〜約＜５重量パーセント（たとえば、０．１重量パーセント〜約３重量パーセント）の量で存在することができるが、それらを合わせた総重量は、全組成物の０．１重量パーセント〜約５重量パーセントを超えない。
【００２５】
一態様において、硬化システムは嫌気性硬化システムである。
【００２６】
したがって、別の態様において、本発明は、嫌気硬化性組成物を調製する方法を提供する。この態様において、この方法は、
（ａ）少なくとも１種の（メタ）アクリレート成分と、
（ｂ）嫌気性硬化システムと、
（ｃ）生分解性油性可塑剤と
を含む。本発明は別の態様において、嫌気硬化性組成物を使用する方法を提供する。ここで、この方法は、
（ａ）少なくとも１種の（メタ）アクリレート成分、
（ｂ）嫌気性硬化システム、および
（ｃ）生分解性油性可塑剤
を含む嫌気硬化性組成物を用意するステップと、
それぞれが少なくとも１つの相補的表面を有する、２つまたはそれ以上の基板を用意するステップと、
基板の少なくとも１つの相補的表面に、嫌気硬化性組成物を塗布するステップと、
嫌気硬化性組成物が可能となる嫌気性環境が存在するように、嫌気硬化性組成物がその間に配置されるよう、基板の相補的表面を対にするステップと
を含む。
【００２７】
本発明は、別の態様において、嫌気硬化性組成物を提供する。この組成物は、
（ａ）少なくとも１種の（メタ）アクリレート成分と、
（ｂ）嫌気性硬化システムと、
（ｃ）生分解性油性可塑剤と
を含む。
【００２８】
生分解性油性可塑剤は、典型的には油成分でよい。適切な油成分の例が、大豆油または大豆油のアルキルエステル、菜種油または菜種油のアルキルエステル（たとえば、アルキル基の炭素数が１〜約４であるアルキルエステルなど）である。アルキルエステルの一例が、大豆油のメチルエステルである。非限定的な例がＳｏｙＧｏｌｄ１０００、ＳｏｙＧｏｌｄ１１００、ＣａｎｏｌａＧｏｌｄ１０００、ＳｏｙＣｌｅａｒ１５００である。これらの製品はすべて、Ａｇ  Ｅｎｖｉｒｏｎｍｅｎｔａｌ  Ｐｒｏｄｕｃｔｓ  ＬＬＣ、Ｏｍａｈａ、Ｎｅｂｒａｓｋａから市販されている。これらの製品の利点には、生物由来、生分解性、無毒、低ＶＯＣなどの特性が含まれる。これらの製品は、溶媒およびバイオディーゼルとしてその使用が知られている。中強度嫌気性スレッドロッカー製品における可塑剤としてのこれら材料の使用は新規で、油性面（たとえば、油性鋼面）上であっても、これらの表面上で硬化した嫌気性スレッドロッカー製品に対して、良好なブレークルースまたはブレークアウェイトルク強度を維持しながら、優れた硬化速度を提供することが、本出願人により見出された。
【００２９】
生分解性油性可塑剤は、全組成物の約１．０重量パーセント〜約４０．０重量パーセント、好ましくは約１重量パーセント〜約３５重量パーセント、典型的には約２重量パーセント〜約３５重量パーセントの量で存在することができる。
【００３０】
したがって、別の態様において、本発明は、
（ｉ）全組成物の約５０重量パーセント〜約９０重量パーセントの量の（メタ）アクリレート成分と、
（ｉｉ）全組成物の約０．１重量パーセント〜約５．０重量パーセントの量の嫌気性硬化システムと、
（ｉｉｉ）全組成物の約１．０重量パーセント〜約４０．０重量パーセントの量の、大豆油成分などの生分解性油性可塑剤と
を含む嫌気性組成物を開示する。
【００３１】
別の態様において、本発明は接着剤組成物を調製する方法であって、
（ａ）
（ｉ）全組成物の約５０重量パーセント〜約９０重量パーセントの量の少なくとも１種の（メタ）アクリレート成分、および
（ｉｉ）全組成物の約０．１重量パーセント〜約５．０重量パーセントの量の嫌気性硬化システム
を含む組成物を形成するステップと、
（ｂ）前記組成物を、１．０パーセント〜約４０．０パーセントの量の、大豆油成分などの生分解性油性可塑剤と組み合わせるステップと
を含む方法を開示する。
【００３２】
さらに別の態様において、本発明は油性面を接着する方法であって、
（ａ）
（ｉ）全組成物の約５０重量パーセント〜約９０重量パーセントの量の少なくとも１種の（メタ）アクリレート成分、
（ｉｉ）全組成物の約０．１重量パーセント〜約５．０重量パーセントの量の嫌気性硬化システム、および
（ｉｉｉ）全組成物の約１．０重量パーセント〜約４０．０重量パーセントの量の、大豆油成分などの生分解性油性可塑剤
を含む接着剤組成物を用意するステップと、
（ｂ）基板の油性面に組成物を塗布するステップと、
（ｃ）基板を別の基板と対にするステップと、
（ｄ）組成物を硬化させるステップと
を含む方法を開示する。
【００３３】
さらに別の態様においては、硬化性組成物またはその反応生成物の物理的特性を変化させるために従来の嫌気硬化性組成物に含まれていた追加の成分を、本組成物および方法にも含めることができる。
【００３４】
たとえば、マレイミド成分、耐熱性付与共反応物質、高温条件では反応性である希釈成分（希釈剤）、モノ−またはポリ−ヒドロキシアルカン類、高分子可塑剤、着色剤、増粘剤およびキレート剤（その開示は参照により全体が本明細書中に明示的に援用される国際特許出願第ＰＣＴ／ＵＳ９８／１３７０４号、米国特許第６３９１９９３号を参照のこと）のうちの１種または複数種を、配合物の物理的特性および／または硬化プロファイルならびに／あるいは硬化接着剤の強度または温度耐性を修正するために含めることができる。
【００３５】
使用する場合、マレイミド、共反応物質、反応性希釈剤、可塑剤、モノ−またはポリ−ヒドロキシアルカン類、着色剤、増粘剤および／またはキレート剤は、組成物の総重量に基づき、一般に約０．００１重量パーセント〜約３０重量パーセント、望ましくは０．００１重量パーセント〜約１０重量パーセントの範囲の、典型的には０．００５重量パーセント〜約５重量パーセントの範囲の量で存在することができる。
【００３６】
本発明の組成物は、遊離基開始剤、遊離基促進剤、遊離基発生の抑制剤、ならびに鉄や銅などの金属触媒など、他の従来成分を含むこともできる。
【００３７】
ＣＨＰ、パラメンタンヒドロペルオキシド、ｔ−ブチルヒドロペルオキシド（「ＴＢＨ」）、ｔ−ブチルペルベンゾエートなど、ヒドロペルオキシドを含む嫌気硬化性組成物には、数多くの周知の遊離基重合開始剤が通常取り込まれている。他のペルオキシドとして、ベンゾイルペルオキシド、ジベンゾイルペルオキシド、１，３−ビス（ｔ−ブチルペルオキシイソプロピル）ベンゼン、ジアセチルペルオキシド、ブチル４，４−ビス（ｔ−ブチルペルオキシ）バレレート、ｐ−クロロベンゾイルペルオキシド、クメンヒドロペルオキシド、ｔ−ブチルクミルペルオキシド、ｔ−ブチルペルベンゾエート、ジ−ｔ−ブチルペルオキシド、ジクミルペルオキシド、２，５−ジメチル−２，５−ジ−ｔ−ブチルペルオキシヘキサン、２，５−ジメチル−２，５−ジ−ｔ−ブチル−ペルオキシヘックス−３−イン、４−メチル−２，２−ジ−ｔ−ブチルペルオキシペンタンおよびこれらの組合せが挙げられる。
【実施例】
【００３８】
５種の試料（生分解性油性可塑剤を含有する）を評価し（表１における試料番号２、４、５、６および７）、比較試料（生分解性油性可塑剤なし、表１における試料番号１および３）に対して比較した。表１は、配合物の構成物質を示す。
【００３９】
【表１】
2016512851.tif 000005
【００４０】
【表２】
2016512851.tif 000006
【００４１】
油性面上における強度の改良：
油性鋼ボルトおよびナットを、下記ステップによって作製した。
【００４２】
１．鋼ボルトおよびナットを、水性洗浄剤によって脱脂し、水ですすぎ、高い温度で乾燥させた。
【００４３】
２．脱脂した鋼ボルトおよびナットを、水中１５パーセントの油に３０秒間浸漬した。
【００４４】
３．再度油が塗られたボルトおよびナットを、８０℃のオーブンに３０分間設置して乾燥させた。
【００４５】
４．これらボルトおよびナットを室温で放置して冷却した。
【００４６】
比較：油性鋼ボルトおよびナットを、準備した嫌気性スレッドロッカーＬｏｃｔｉｔｅ  ２４２（コネチカット州ロッキーヒルのヘンケル社から市販されている）と共に組み立てた。Ｌｏｃｔｉｔｅ  ２４２は、ステンレス鋼または油性鋼表面上で良好な硬化速度を有さない中強度嫌気性スレッドロッカーであり、これらの表面上の硬化したＬｏｃｔｉｔｅ  ２４２の、ブレークアウェイまたはブレークルーストルク強度も低い。したがって、これは参照用に使用した。組み立てたボルトおよびナットを室温で放置して、それぞれ１時間および２４時間硬化した。１時間および２４時間の最後に、硬化したボルトおよびナットについて、ブレークアウェイまたはブレークルーストルク強度を測定した。
【００４７】
可塑剤を含む本発明の組成物：ＳｏｙＧｏｌｄ  １０００、ＳｏｙＧｏｌｄ  １１００、ＣａｎｏｌａＧｏｌｄ  １１０またはＳｏｙＣｌｅａｒ  １５００を可塑剤として用いて、スレッドロッカー製品、Ｌｏｃｔｉｔｅ  ２４２を再改質した。油性鋼ボルトおよびナットを、このように再改質したＬｏｃｔｉｔｅ  ２４２と共に組み立てた。組み立てたボルトおよびナットを室温で放置して、それぞれ１時間および２４時間硬化した。１時間および２４時間の最後に、硬化したボルトおよびナットについて、ブレークアウェイまたはブレークルーストルク強度を測定した。
【００４８】
表２および表３に示すブレークルースまたはブレークアウェイトルク試験結果に基づき、これらの製品の性能を比較した。
【００４９】
【表３】
2016512851.tif 000007
【００５０】
【表４】
2016512851.tif 000008
【００５１】
表２および表３に示す通り、ＳｏｙＧｏｌｄ  １０００、ＳｏｙＧｏｌｄ  １１００、ＣａｎｏｌａＧｏｌｄ  １１０またはＳｏｙＣｌｅａｒ  １５００を可塑剤として用いて中強度嫌気性スレッドロッカー製品Ｌｏｃｔｉｔｅ  ２４２を再改質すると、嫌気性スレッドロッカー製品は、油性鋼表面上でより優れた機能を発揮し、優れた硬化速度がもたらされ、中強度嫌気性スレッドロッカー製品についての規定のトルク強度が満たされた。参照（未改質）Ｌｏｃｔｉｔｅ  ２４２は、両表面上で期待通りには良好に機能せず、したがって可塑剤ＳｏｙＧｏｌｄ  １０００、ＳｏｙＧｏｌｄ  １１００、ＣａｎｏｌａＧｏｌｄ  １１０またはＳｏｙＣｌｅａｒ  １５００は、中強度スレッドロッカー製品に配合されると、油性鋼表面上で優れた硬化速度を提供できることが実証された。油性ナット／ボルトアセンブリ上における２４時間後の硬化組成物の破壊強度は、約８０〜約１８０インチ−ポンドの範囲であった。油性ナット／ボルトアセンブリ上における２４時間後の前記硬化組成物の優性強度（ｐｒｅｖａｉｌ  ｓｔｒｅｎｇｔｈ）は、約２５〜約８０インチ−ポンドの範囲であった。硬化したスレッドロッカー製品もまた、中強度嫌気性接着剤について規定した、ブレークアウェイまたはブレークルーストルク強度を満たす。
【国際調査報告】
2016512851.tif 000009
2016512851.tif 000010